(57)【特許請求の範囲】
【請求項１】
上底吹き型転炉を用い、溶銑脱硫処理を施した溶銑に上吹き酸素を該溶銑１ｔ当たり２．５〜４．０Ｎｍ３／ｍｉｎの供給速度で吹き付けて脱りん処理する溶銑の脱りん処理方法であって、
該溶銑を上底吹き型転炉へ装入するための鍋から該溶銑脱硫処理後のスラグを除去した後、
該鍋内の溶銑上に該溶銑１ｔ当たり０．４Ｎｍ３以上２．４Ｎｍ３以下の酸素を含有する固体酸素源とＣａＯを含有する精錬剤とを（１）式を満たすように投入し、その後、
該固体酸素源と該ＣａＯを含有する精錬剤とを該溶銑とともに上底吹き型転炉へ装入して、
該溶銑の脱りん処理後のスラグ塩基度（ＣａＯ質量／ＳｉＯ２質量）が１．３〜３．０、かつ、脱りん処理後の溶銑温度が１２５０〜１４００℃になるように前記脱りん処理を行うこと
を特徴とする溶銑の脱りん処理方法。
０．５≦Ｔ．ＣａＯ／（Ｔ．ＳｉＯ２＋Ｏｓ×２．６８）≦２．０      ・・・（１）
ただし、（１）式において、
Ｔ．ＣａＯ：溶銑脱硫処理を施した溶銑１ｔ当たりの、ＣａＯを含有する精錬剤中のＣａＯ質量の合計（ｋｇ／溶銑ｔ）
Ｔ．ＳｉＯ２：溶銑脱硫処理を施した溶銑１ｔ当たりの、ＣａＯを含有する精錬剤中のＳｉＯ２質量の合計（ｋｇ／溶銑ｔ）
Ｏｓ：溶銑脱硫処理を施した溶銑１ｔ当たりの、固体酸素源中の酸素量（Ｎｍ３／溶銑ｔ）
である。
【発明の詳細な説明】
【技術分野】
【０００１】
本発明は、上底吹き型転炉を用いて、高能率かつ高効率で溶銑を予備脱りん処理する方法に関する。
【背景技術】
【０００２】
近年は製鋼プロセス全体が著しく高能率・高効率化しており、溶銑脱りん処理においても、高能率かつ高脱りん能化が強く求められている。この求めに応えるためには、溶銑脱りん反応は、溶銑中のりんを酸化してスラグに移行させる反応であるから、りんを酸化するための酸素源およびスラグを生成してりんを吸収させるためのＣａＯ源の供給を速くし、かつ、極力短時間でＣａＯ源を滓化してスラグ組成を適切に調整しなければならない。
【０００３】
しかし、短時間でＣａＯ源を十分滓化させることは一般に困難で、脱りん不良が問題になりがちである。また、酸素供給速度を上げるとスロッピングやスピッティングなどが発生し易くなる。
【０００４】
従来から、溶銑脱りん処理では、溶銑温度が１２５０〜１４００℃程度の低温で、１０分間程度の酸素供給時間で脱りん率８０％以上を達成するなどの効果を上げてきた。しかし、大概の場合、ＣａＯ源の滓化促進のために蛍石などの滓化促進剤を多用する必要があった。
【０００５】
近年、溶銑脱りん処理後のスラグを含め、製鋼スラグの有効利用が重視されるようになってきて、その有効利用率を高めるために、スラグを土木材料や路盤材に用いる際の要請に配慮する必要がある。そのため、蛍石の使用は既に実質的にできなくなっている。それ故、蛍石を使用せずにＣａＯ源を滓化し、高脱りん能のスラグを造ることが求められる。
【０００６】
そこで、近年では、例えば特許文献１により開示された発明のように、ＣａＯ源を粉状化して上吹きランスから酸素とともに溶銑に吹き付ける方法が多用されるようになっている。さらに、蛍石に代わる滓化促進剤として取鍋スラグなどのＡｌ２Ｏ３含有スラグを使用する方法も利用されるようになっている。
【０００７】
しかし、特許文献１により開示された発明では、溶銑１ｔ当たりの上吹き酸素流量が０．５〜２．０Ｎｍ３／ｍｉｎで、脱りん吹錬時間は７〜１０分間である。最近では、この程度の処理時間でも長過ぎて不十分であるとされるようになってきた。この脱りん吹錬時間をさらに短縮するには、上吹き酸素の供給流量をさらに増やし、かつ、ＣａＯ源の滓化を合わせて速めなければならない。
【０００８】
その発明方法では、ＣａＯ源の滓化を促進するために、ＣａＯ源を粉状化して上吹きランスから酸素とともに溶銑に吹き付けている。しかし、一般に酸素供給速度を高めるだけでもスピッティングが増加する方向であるところ、その方法では酸素と同時に粉状ＣａＯ源の供給速度も高めることになるので、スピッティングが一層激しくなることが当然に予想される。
【０００９】
そこで、この問題を回避するために上吹きランスから供給する粉状ＣａＯ源の比率を減少させ、塊状のＣａＯ源を転炉上から別途投入することにより供給することが考えられるが、そうするとその塊状で別途供給したＣａＯ源の滓化が遅れ、脱燐不良やｆ．ＣａＯの増加の問題が発生してしまう。その対策として、取鍋スラグなどのＡｌ２Ｏ３源の供給量を増やすと、スラグがフォーミングし易くなってスロッピングが発生してしまうなどの問題が現われてくる。
【００１０】
このように、溶銑脱りん処理の高能率かつ高脱りん能化に絡む問題は多く、相互に関係しているので、それらの問題の総合的解決は容易ではない。そこで、特許文献２により開示された発明では、先ず、上底吹き転炉に溶銑を装入し、次に溶銑へＣａＯ源とともにＡｌ２Ｏ３分およびＦｅ２Ｏ３分の少なくとも一方を添加して酸素を吹き付け、溶銑上にカバースラグを生成させた後、上吹きランスから酸素とともに粉状ＣａＯ源を吹き付けることによって、スピッティング量を低減することができる。
【００１１】
ただし、ＣａＯ源とＡｌ２Ｏ３分やＦｅ２Ｏ３分を転炉に入れてからカバースラグ生成処理を３分間要しているので、この方法では、本来の脱りん処理である粉体上吹き吹錬のための時間が制約されてしまい、さらに高能率化するためには工夫の余地が残されていると考えられる。
【００１２】
一方、特許文献３には、溶銑をトーピードから溶銑鍋に払い出す際に脱炭スラグと焼結鉱とを添加して０．０５％程度（本明細書では特に断りがない限り濃度に関する「％」は「質量％」を意味するものとする）の溶銑脱珪処理を行い、その際に生成させた低塩基度のスラグをそのまま溶銑とともに転炉へ装入して適当量のカバースラグとする方法が開示されている。この方法により酸素上吹き時間を全部で９分間とし、その内で粉体ＣａＯを伴わないカバースラグ生成処理時間を１分間に短縮した場合に、上吹き酸素流量が溶銑１ｔ当たり１．４Ｎｍ３／ｍｉｎでスピッティングは全く観察されなかったと説明されている。
【００１３】
しかし、この方法では、高炉スラグがトーピードから転炉内へと持ち込まれることを防止できないので、本発明のように高能率で脱りん処理を行う場合、溶銑を払い出す際に混入する高炉スラグによりスラグ組成の制御が困難になり、スロッピングによる操業阻害が懸念される。
【００１４】
また、溶銑脱硫処理を実施する場合、トーピード内や溶銑の払い出し後に溶銑鍋容器内で実施することが一般的であり、その後に高濃度の硫黄を含んだスラグを機械的に除去する必要がある。そうすると、特許文献３により開示された方法では、この脱硫スラグの除去ができないので、溶銑脱硫処理を行うことができないという問題もある。
【００１５】
さらに、特許文献４には、スラグ塩基度（＝質量比［％ＣａＯ／％ＳｉＯ２］，以下同様）を１．０以上２．５未満にしてＣａＯ源の滓化を促進し、送酸速度を１．５〜５．０Ｎｍ３／ｍｉｎ／ｔにしてもスピッティングやダストの発生量の増大を防ぐことができる溶銑脱りん方法が開示されている。特許文献４には、単純にスラグ塩基度を低下させると脱りん能力が低下してしまうところ、送酸速度を高めてスラグの酸素ポテンシャルを高めることにより脱りん能力を補うと記載されており、さらに、粉粒状の精錬剤や固体酸素源を気体酸素とともに溶銑に吹き付けることによって脱りん反応を効率的に促進させられると記載されている。つまり、この方法は、スラグの塩基度を下げる代わりにＦｅＯ濃度の上昇を図るものと解される。
【００１６】
しかし、この方法では、低塩基度かつ高（Ｔ．Ｆｅ）スラグが形成されることでスラグのフォーミングを助長し、スロッピング頻度が増加する懸念がある。その上、粉状精錬剤を上吹きランスから酸素をキャリアガスとして溶銑に吹き付けて脱りん処理すると、特許文献２、３に開示されるようにスピッティングが増加する傾向にあり何らかの工夫を必要とすると考えられるところ、特許文献４にはそのような工夫は何も開示されていない。
【先行技術文献】
【特許文献】
【００１７】
【特許文献１】特許第３５５７９１０号明細書
【特許文献２】特許第３６８７４３３号明細書
【特許文献３】特許第４１９６９９７号明細書
【特許文献４】特開第２００８−２６６６６６号公報
【発明の概要】
【発明が解決しようとする課題】
【００１８】
本発明の目的は、以上のような従来技術の課題を解決し、スピッティング発生の抑制とスロッピング発生の抑制とを両立して高速送酸処理を実現しながら、さらに高脱りん能を得ることができる、上底吹き型転炉を用いた溶銑予備脱りん処理方法を提供することである。
【課題を解決するための手段】
【００１９】
低りん濃度化を要する鋼は、同時に低硫濃度化をも要することが通常であるので、溶銑予備脱りん処理を検討する際には、溶銑予備脱硫処理も併せて検討しなければならない。
また、スピッティングの発生量を抑制しながら送酸速度の増加を実現するためには、添加するＣａＯ源の滓化を促進させるための対策が必要となってくる。特許文献２、３により開示されるように、高速送酸する場合にはスピッティングの発生を抑制するためには、溶銑上にカバースラグを早期に生成させることが効果的であることが分かっている。しかし、特許文献２により開示された方法では、転炉内にＣａＯ源等を添加してからカバースラグ生成のために３分間を要する。また、特許文献３により開示された方法では溶銑鍋内にＣａＯ源等を添加して、その時間を１分間に短縮するが、この方法では溶銑予備脱硫処理を溶銑予備脱燐処理の前に行うことができない。
【００２０】
溶銑予備脱りん処理と溶銑予備脱硫処理との両方を行う場合、溶銑予備脱硫処理を先に行ってからその脱硫スラグを除去し、その後に溶銑予備脱りん処理を行うことが冶金熱力学的に合理的である。そこで、本発明者らは、溶銑鍋で溶銑予備脱硫処理を実施した後に、そのスラグを除去し、その後に上底吹き型転炉で溶銑予備脱燐処理を行うことを基本として、それにカバースラグの早期生成処理を組み合わせることを検討した。
【００２１】
この場合、カバースラグ生成用のＣａＯ源や酸素源の溶銑への添加を、特許文献２のように転炉内で行うよりも、特許文献３に開示されるように溶銑鍋で行ったほうが、転炉でのカバースラグ生成処理時間を短縮する上では有利であると考えられる。しかし、本発明では、溶銑予備脱硫処理を先に行うので、その脱硫スラグを除去した後でないとカバースラグ生成剤を添加することができない。
【００２２】
そこで、除滓を行った溶銑鍋内の溶銑にＣａＯを含有する精錬剤ならびに固体酸素源を添加して、それらの精錬剤ならびに固体酸素源を溶銑とともに上底吹き転炉に装入し、送酸速度２．５Ｎｍ３／ｍｉｎ／ｔ以上とする方法（以下、「本方法」という）により試験を行った結果、以下に列記する知見Ａ〜Ｅを得て、本発明を完成した。
【００２３】
（Ａ）特許文献３に開示されるようにトーピードから溶銑鍋への溶銑落下に伴う撹拌を利用することはできないが、本方法では溶銑上にスラグがないために添加したＣａＯを含有する精錬剤と固体酸素源が溶銑と速やかに反応する。
【００２４】
（Ｂ）この反応は、固体酸素源に含まれる酸素量を制限することで、操業に支障のないレベルにコントロールすることができ、かつ、その酸素量の上限値以下でカバースラグ生成用としては十分と言える。
【００２５】
（Ｃ）除滓後に添加した精錬剤及び固体酸素源は、添加時以降の溶銑鍋内での反応と転炉装入時に溶銑とともに落下したときの攪拌により、ほぼ完全に溶融し、ＣａＯ−ＳｉＯ２−ＦｅＯ系スラグを形成する。
【００２６】
（Ｄ）この転炉への落下時の反応状況は、予め転炉の底に入れておいた固体酸化源の上に溶銑を落とす場合に比較して、転炉内で固体酸素源と溶銑中のＣとの反応による溶銑の吹き出しや爆発が起こらず、赤煙を伴うフレームの発生量も少ない。これは、固体酸素源と溶銑との両方が一緒に落下することにより両者が良く混合されるために、固体酸素源中の酸素と溶銑中のＳｉとの反応率が高くなる一方、その酸素と溶銑中のＣとの反応率が低くなったためと考えられる。したがって、本方法は早期にカバースラグを生成させる方法として優れていると言える。
【００２７】
（Ｅ）このカバースラグは、脱燐処理初期の比較的低温の転炉内でも溶融しているためにスピッティング抑制用として機能するとともに、高脱りん能を有する塩基度の高いスラグを形成させるための基礎としても適している。また、高炉スラグの混入によるスラグ組成のバラツキもない。したがって、脱りん処理中の上吹き酸素流量とスラグ塩基度を適切に制御することにより、脱りん処理後の溶銑中りん濃度を高能率で低減することができる。
【００２８】
本発明は、上底吹き型転炉を用い、溶銑脱硫処理を施した溶銑に上吹き酸素を該溶銑１ｔ当たり２．５〜４．０Ｎｍ３／ｍｉｎの供給速度で吹き付けて脱りん処理する溶銑の脱りん処理方法であって、該溶銑を上底吹き型転炉へ装入するための鍋から該溶銑脱硫処理後のスラグを除去した後、該鍋内の溶銑上に該溶銑１ｔ当たり０．４Ｎｍ３以上２．４Ｎｍ３以下の酸素を含有する固体酸素源とＣａＯを含有する精錬剤とを（１）式を満たすように投入し、その後、該固体酸素源と該ＣａＯを含有する精錬剤とを該溶銑とともに上底吹き型転炉へ装入して、該溶銑の脱りん処理後のスラグ塩基度（ＣａＯ質量／ＳｉＯ２質量）が１．３〜３．０、かつ、脱りん処理後の溶銑温度が１２５０〜１４００℃になるように前記脱りん処理を行うことを特徴とする溶銑の脱りん処理方法である。
【００２９】
０．５≦Ｔ．ＣａＯ／（Ｔ．ＳｉＯ２＋Ｏｓ×２．６８）≦２．０      ・・・（１）
ただし、（１）式において、Ｔ．ＣａＯ：溶銑脱硫処理を施した溶銑１ｔ当たりの、ＣａＯを含有する精錬剤中のＣａＯ質量の合計（ｋｇ／溶銑ｔ），Ｔ．ＳｉＯ２：溶銑脱硫処理を施した溶銑１ｔ当たりの、ＣａＯを含有する精錬剤中のＳｉＯ２質量の合計（ｋｇ／溶銑ｔ），Ｏｓ：溶銑脱硫処理を施した溶銑１ｔ当たりの、固体酸素源中の酸素量（Ｎｍ３／溶銑ｔ）である。
【発明の効果】
【００３０】
本発明によれば、上吹き酸素流量２．５〜４．０Ｎｍ３／ｍｉｎ／ｔとすることで脱りん処理における上吹き酸素の供給時間を３．０〜５．０分間と高能率化しても、スピッティングの発生およびスロッピングの発生を抑制しつつ溶銑脱りん率９０％以上であるような、高能率かつ高効率の溶銑脱りん処理を行うことができる。
【発明を実施するための形態】
【００３１】
以下、本発明を実施するための形態を説明する。
本発明では、溶銑に、トーピードや溶銑鍋などの容器内で生石灰やカルシウムカーバイドなどの精錬剤を添加し攪拌することで脱硫処理を行った後、そのスラグを除滓し、その後に脱りん処理を行う。
【００３２】
高炉スラグは、一般的に塩基度が低く粘性が高い液状スラグであるために完全に除滓を行うことが困難であり、高炉スラグが脱りん処理に持ち越されることによってスラグ組成の制御性の悪化を引き起こし、スロッピングの発生や脱りん不良の原因となっていた。本発明では、脱硫処理においてスラグ塩基度を高め固相比率の高いスラグとすることにより除滓性を向上し、脱りん処理への持ち越し量を大幅に低減している。
【００３３】
また、本発明では、除滓後にＣａＯを含有する精錬剤と固体酸素源を溶銑鍋に上記（１）式を満たすように添加して、それを溶銑とともに上底吹き型転炉に装入してカバースラグを形成する。
【００３４】
「ＣａＯを含有する精錬剤」とは、ＣａＯを４０％以上含有する物質であって、生石灰や転炉スラグ、取鍋スラグ等が例示されるが、それらの混合物のＣａＯ含有濃度が４０％としたものであってもよい。早期に溶融滓化させるために、最大粒径は５ｍｍ以下とすることが好ましい。
【００３５】
「固体酸素源」とは、Ｆｅ２Ｏ３やＦｅＯ等の酸化鉄を７０％以上含有する物質であって、鉄鉱石や焼結鉱の他、製鉄所で発生するダストやスケール等が例示されるが、それらの混合物の酸化鉄含有濃度が７０％以上のものであってもよい。溶銑と早期に反応させるために、最大粒径は１５ｍｍ以下とすることが好ましく、５ｍｍ以下とすることが一層好ましい。
【００３６】
固体酸素源中の酸素は、除滓された後の溶銑上に添加された場合、溶銑中に含有されるＳｉと優先的に反応して、酸素１Ｎｍ３当たり２．６８ｋｇのＳｉＯ２を生成させる。したがって、「Ｔ．ＣａＯ／（Ｔ．ＳｉＯ２＋Ｏｓ×２．６８）」は固体酸素源に含有される酸素が全てＳｉと反応してＳｉＯ２を生成させると想定した場合に、ＣａＯを含有する精錬剤と固体酸素源とを添加した際に生成されるスラグの塩基度を表している。本発明では、その塩基度を０．５以上２．０以下の範囲に調整する。
【００３７】
カバースラグの生成量に関しては、本発明では、固体酸素源に含有される酸素量を溶銑１ｔ当たり０．４Ｎｍ３以上とする。この最少酸素量によって酸化される溶銑中Ｓｉは０．０５％であり、生成されるＳｉＯ２量は１．０７ｋｇである。それに対して（１）式により少なくとも０．５４ｋｇのＣａＯ量を必要とするので、この２成分だけで１．６ｋｇのスラグを生成することになる。さらに、実際には、ＣａＯを含有する精錬剤にも固体酸素源にもＳｉＯ２やＡｌ２Ｏ３等の成分が混じっているし、転炉へ装入した後に酸素ガスを吹き付けると直ちにＳｉＯ２やＦｅＯ等を生成させるので、この一連の操作によって生成される転炉内のカバースラグ量は直ぐに溶銑１ｔ当たり２ｋｇ以上となる。
【００３８】
このカバースラグの塩基度の下限値である０．５は、製鋼精錬用スラグとしては塩基度が低いものであって、本発明のように脱硫除滓後の溶銑上に添加される条件（溶銑温度が１２５０〜１３５０℃程度）での溶融滓化に適するように設定したものである。
【００３９】
したがって、塩基度０．５のスラグが溶銑１ｔあたり２ｋｇ存在すれば、特許文献３により開示された発明に係る操業経験に照らして、カバースラグとしての機能を十分に果たすことができる。
【００４０】
一方、本発明では、固体酸素源に含有される酸素量を溶銑１ｔ当たり２．４Ｎｍ３以下とするが、この最多酸素量によって酸化される溶銑中Ｓｉは０．３０％であり、生成されるＳｉＯ２量は６．４２ｋｇである。それに対して（１）式により９．６〜１２．８ｋｇのＣａＯ量を必要とするので、生成される転炉内のカバースラグ量は溶銑１ｔ当たり１０〜２０ｋｇとなる。
【００４１】
このカバースラグ生成量は、脱燐処理中に成分調整されて、最終的に塩基度１．３〜３．０の脱燐処理スラグとなるので、脱燐反応的には多くて困ることはない。しかし、固体酸素源に含有される酸素量が多くなると、溶銑鍋内で溶銑中のＣやＦｅと反応してフォーミングしたり、赤煙が発生したりし易くなるので、溶銑１ｔ当たり２．４Ｎｍ３程度までとするのが適当である。また、塩基度が高くなると早期滓化が難しくなるので、カバースラグの塩基度は２．０以下とするのが適当である。
【００４２】
このような条件であれば、溶銑鍋内へ添加してからの溶銑鍋内での反応と合わせて、溶銑鍋から転炉への装入時の位置エネルギーによる攪拌力により、上記固体酸素源の大部分が溶銑中Ｓｉと反応してＳｉＯ２を生成し、精錬剤中ＣａＯと溶融混合することでＣａＯ−ＳｉＯ２−ＦｅＯ系スラグを形成する。
【００４３】
このスラグは、脱燐反応に必要なＣａＯとＦｅＯとを含有しており、さらにＣａＯ源を添加して溶銑に上吹き酸素を吹き付けることによって、塩基度が１．３〜３．０の脱りん処理後スラグを生成させる基礎として適している。しかも、カバースラグの役割も果たすことから、スピッティングを防止しつつ、高能率かつ高効率の溶銑脱りん処理が可能となる。
【００４４】
前述のように、本発明では溶銑装入時に高脱りん能のＣａＯ−ＳｉＯ２−ＦｅＯ系スラグを形成するが、高脱りん能組成を維持するために処理中の上吹き酸素流量とスラグ塩基度を管理する必要がある。本発明のように上吹き酸素を溶銑トン当たり２．５Ｎｍ３／ｍｉｎ〜４．０Ｎｍ３／ｍｉｎとする高能率操業では、塩基度が０．５〜２．０のカバースラグを溶銑１ｔ当たり２ｋｇ以上存在させた条件で、脱りん処理後のスラグ塩基度を１．３〜３．０の範囲にする必要がある。
【００４５】
この脱りん処理後のスラグ塩基度を１．３以上としたのは、従来の操業経験上、この塩基度が１．３以上でないと満足な溶銑脱りん率を得ることができないからである。また、この塩基度が３．０を超えるとＣａＯの滓化促進が難しくなり、溶融スラグの生成が遅れて却って脱りん率が低下してしまうことがあるからである。
【００４６】
本発明では、上述した諸要件を満足することにより、上吹き酸素の供給開始直後からカバースラグを溶銑上に生成させ、スピッティング・スロッピングの発生を抑制しつつ、３．０〜５．０分間と短い処理時間で溶銑脱燐率９０％以上を得ることができるようになる。
【実施例】
【００４７】
次に、本発明を、実施例を参照しながらより具体的に説明する。
高炉から出銑された溶銑約２６０ｔを、機械撹拌式溶銑脱硫処理装置（ＫＲ）により溶銑脱硫を行い、除滓を行った後、最大粒径５ｍｍ以下の塊状生石灰とミルスケールを添加し、スクラップ約３０ｔを上底吹き型転炉に装入した後に、続けてその溶銑をその上底吹き型転炉に装入した。その脱硫処理後の溶銑成分は、上記塊状生石灰とミルスケールの添加前で、Ｃ：４．３〜４．８％、Ｓｉ：０．２０〜０．５０％、Ｍｎ：０．２０〜０．４０％、Ｐ：０．０９０〜０．１３０％、Ｓ：０．００１０〜０．００３０％であった。
【００４８】
溶銑を装入後に底吹きガスとしてＮ２を溶銑トン当たり０．２０〜０．３０Ｎｍ３／ｍｉｎの範囲で流しつつ上底吹き型転炉を正立させ、直ちに上底吹き型転炉内に上吹きランスを挿設して、上吹き酸素を溶銑トン当たり２．５〜４．０Ｎｍ３／ｍｉｎの範囲で溶銑への吹付けを開始した。この酸素流量は、この調査ではそれぞれの処理中において一定とした。また、この上吹き酸素の吹付け開始と同時に、最大粒径３０ｍｍ以下の塊状生石灰の添加を開始し、吹錬開始から１分間までに塊状生石灰の予定量を全量添加した。
【００４９】
この調査においては、転炉での脱りん処理に使用する副原料として、上記した粒径３０ｍｍ以下の塊状生石灰の他、適宜固体酸素源としてミルスケールを使用しただけであり、それ以外の副原料は使用しなかった。生石灰中のＣａＯ分はいずれも９２％であり、副原料中にはＣａＦ２は含まれていない。
【００５０】
この調査における各脱りん処理の具体的な条件とその処理結果を、表１に纏めて示す。ただし、表１における「脱りん率」は、次の式により定義される。
脱りん率＝１００×（脱りん前［Ｐ］−脱りん後［Ｐ］）÷脱りん前［Ｐ］
【００５１】
【表１】
0005447554.tif 000002
【００５２】
表１におけるＮｏ．１〜１０が本発明で規定する条件を全て満足する実施例であり、Ｎｏ．１１〜２０が本発明で規定する条件を満足しない比較例である。
実施例であるＮｏ．１〜１０は、いずれも、安定して脱りん率９０％以上を確保しており、スピッティングにも問題がなく、脱りん操業の安定化と脱りん処理の高能率、高効率化を両立することができた。
【００５３】
比較例であるＮｏ．１１〜２０のうち、比較例Ｎｏ．１１〜１２は、処理後溶銑温度が１２５０〜１４００℃を外れ、また比較例Ｎｏ．１３〜１４は、スラグ塩基度が１．３〜３．０を外れ、いずれも脱りん率が９０％に満たなかった。
【００５４】
比較例Ｎｏ．１５〜１６は、固体酸素（ミルスケール）が０．４Ｎｍ３／ｔ未満であり、脱りん率が９０％に満たず、かつスピッティングが大きく炉口部分の地金付着が顕著であった。
【００５５】
さらに、比較例Ｎｏ．１７〜２０は脱硫除滓後に添加した精錬剤中ＣａＯと固体酸素源とのバランス｛Ｔ．ＣａＯ／（Ｔ．ＳｉＯ２＋Ｏｓ×２．６８）｝が（１）式を満足しておらず、スピッティングが顕著になるかまたは脱りん率が９０％に満たなかった。
【００５６】
以上より、実施例では上吹き酸素流量２．５〜４．０Ｎｍ３／ｍｉｎ／ｔでの溶銑脱りん処理が可能となり、処理時間を短縮しつつ安定した高効率脱りん処理が可能であることが確認された。